(57)【要約】【課題】  複数種類の原料ガスを用いて薄膜を堆積する場合において、各原料ガスを効率的に分解可能とする。【解決手段】  原料ガスを触媒体８で接触分解して生成した分解種により基板２上に薄膜を堆積させる薄膜堆積装置である。２種類以上の原料ガスを導入する原料ガス導入機構（シャワーヘッド４）と、構成材料が異なり原料ガスの分解に対して選択性を有する少なくとも２種類の触媒体８Ｘ，８Ｙとを備える。２種類以上の触媒体としては、例えばニッケルを含有する第１の触媒体と、タングステン、タンタル、モリブデン、イリジウム、レニウムから選択される少なくとも１種を含有する第２の触媒体である。第１の原料ガスとしてヘキサフルオロプロピレンオキサイドを導入し、第２の原料ガスとして水素及びアンモニアから選ばれる少なくとも１種を導入することで、ポリテトラフルオロエチレン薄膜が堆積される。【選択図】  図７
2007092166.tif 000002
【特許請求の範囲】
【請求項１】
原料ガスを触媒体で接触分解して生成した分解種により基板上に薄膜を堆積させる薄膜堆積装置であって、
２種類以上の原料ガスを導入する原料ガス導入機構と、構成材料が異なる少なくとも２種類の触媒体とを備え、
前記少なくとも２種類の触媒体が同一空間に設置されるとともに、当該空間に前記２種類以上の原料ガスが混合して導入され、
前記少なくとも２種類の触媒体は、それぞれ互いに異なる原料ガスの分解を選択的に行うことを特徴とする薄膜堆積装置。
【請求項２】
前記触媒体として第１の触媒体及び第２の触媒体を備えるとともに、原料ガスとして第１の原料ガス及び第２の原料ガスが導入され、
前記第１の原料ガスの分解は第１の触媒体が選択的に行い、前記第２の原料ガスの分解は第２の触媒体が選択的に行うことを特徴とする請求項１記載の薄膜堆積装置。
【請求項３】
前記第１の触媒体による第１の原料ガスの分解効率は、第１の触媒体による第２の原料ガスの分解効率の２倍以上であり、
前記第２の触媒体による第２の原料ガスの分解効率は、第２の触媒体による第１の原料ガスの分解効率の２倍以上であることを特徴とする請求項２記載の薄膜堆積装置。
【請求項４】
前記２種類以上の触媒体として、ニッケルを含有する第１の触媒体と、タングステン、タンタル、モリブデン、イリジウム、レニウムから選択される少なくとも１種を含有する第２の触媒体とを備えることを特徴とする請求項１から３のいずれか１項記載の薄膜堆積装置。
【請求項５】
前記第１の触媒体が、ニッケル、ニクロム、インコネルから選択される１種により形成されていることを特徴とする請求項４記載の薄膜堆積装置。
【請求項６】
前記２種類以上の触媒体として、白金を含有する第１の触媒体と、タングステン、タンタル、モリブデン、イリジウム、レニウムから選択される少なくとも１種を含有する第２の触媒体とを備えることを特徴とする請求項１から３のいずれか１項記載の薄膜堆積装置。
【請求項７】
前記第１の触媒体が、白金、白金パラジウム、白金イリジウム、白金ロジウムから選択される１種により形成されていることを特徴とする請求項６記載の薄膜堆積装置。
【請求項８】
第１の原料ガスとしてヘキサフルオロプロピレンオキサイドが導入されるとともに、第２の原料ガスとして水素及びアンモニアから選ばれる少なくとも１種が導入されることを特徴とする請求項１から５のいずれか１項記載の薄膜堆積装置。
【請求項９】
堆積される薄膜がポリテトラフルオロエチレンの薄膜であることを特徴とする請求項８記載の薄膜堆積装置。
【請求項１０】
第１の原料ガスとしてヘキサフルオロプロピレンオキサイドが導入されるとともに、第２の原料ガスとしてジフルオロエチレン、テトラフルオロエチレン、ＣＦ２＝ＣＦ（ＣＦ２）ｎＣＯＯＲ（ただし、式中のｎは任意の整数であり、Ｒはアルキル基を表す。）、フッ化ビニリデン、ヘキサフルオロイソブテン、ヘキサフルオロアセトンから選ばれる少なくとも１種が導入されることを特徴とする請求項１から５のいずれか１項記載の薄膜堆積装置。
【請求項１１】
堆積される薄膜がフッ素を主骨格に含む共重合体の薄膜であることを特徴とする請求項１０記載の薄膜堆積装置。
【請求項１２】
第１の原料ガスとして１，３，５−トリオキサン、トリエチルアミン、ｔ−ブチルパーオキサイドから選ばれる少なくとも１種が導入されるとともに、第２の原料ガスとして水素及びアンモニアから選ばれる少なくとも１種が導入されることを特徴とする請求項１から５のいずれか１項記載の薄膜堆積装置。
【請求項１３】
堆積される薄膜がポリオキシメチレンまたはポリグリシジルメタクリレートの薄膜であることを特徴とする請求項１２記載の薄膜堆積装置。
【請求項１４】
前記２種類以上の原料ガスを細孔を通じて放出するシャワーヘッドを備え、前記細孔部分が前記２種類以上の触媒体により構成されていることを特徴とする請求項１から１３のいずれか１項記載の薄膜堆積装置。
【請求項１５】
前記構成材料が異なる２種類以上の触媒体は、一体化されていることを特徴とする請求項１から１４のいずれか１項記載の薄膜堆積装置。
【請求項１６】
合金化により構成材料が異なる２種類以上の触媒体が一体化されていることを特徴とする請求項１５記載の薄膜堆積装置。
【請求項１７】
原料ガスを触媒体で接触分解して生成した分解種により基板上に薄膜を堆積させる薄膜堆積方法であって、
構成材料が異なる少なくとも２種類の触媒体を同一空間に設置するとともに、当該空間に２種類以上の原料ガスを混合して導入し、
前記構成材料が異なる少なくとも２種類の触媒体により、それぞれ互いに異なる原料ガスの分解を選択的に行い、これにより生成する分解種により基板上に化合物薄膜を堆積形成することを特徴とする薄膜堆積方法。
【請求項１８】
２種類の原料ガスを用い、これら原料ガスに対応して構成材料が異なる２種類の触媒体を用いることを特徴とする請求項１７記載の薄膜堆積方法。
【請求項１９】
前記触媒体として第１の触媒体及び第２の触媒体を用いるとともに、原料ガスとして第１の原料ガス及び第２の原料ガスを導入し、
前記第１の原料ガスの分解は第１の触媒体が選択的に行い、前記第２の原料ガスの分解は第２の触媒体が選択的に行うことを特徴とする請求項１８記載の薄膜堆積方法。
【請求項２０】
前記第１の触媒体による第１の原料ガスの分解効率は、第１の触媒体による第２の原料ガスの分解効率の２倍以上であり、
前記第２の触媒体による第２の原料ガスの分解効率は、第２の触媒体による第１の原料ガスの分解効率の２倍以上であることを特徴とする請求項１９記載の薄膜堆積方法。
【請求項２１】
第１の原料ガスとしてヘキサフルオロプロピレンオキサイドを導入するとともに、第２の原料ガスとして水素及びアンモニアから選ばれる少なくとも１種を導入し、
且つ前記２種類の触媒体として、ニッケルを含有する第１の触媒体と、タングステン、タンタル、モリブデン、イリジウム、レニウムから選択される少なくとも１種を含有する第２の触媒体とを用い、
ポリテトラフルオロエチレンの薄膜を形成することを特徴とする請求項１８から２０のいずれか１項記載の薄膜堆積方法。
【請求項２２】
第１の原料ガスとしてヘキサフルオロプロピレンオキサイドを導入するとともに、第２の原料ガスとしてジフルオロエチレン、テトラフルオロエチレン、ＣＦ２＝ＣＦ（ＣＦ２）ｎＣＯＯＲ（ただし、式中のｎは任意の整数であり、Ｒはアルキル基を表す。）、フッ化ビニリデン、ヘキサフルオロイソブテン、ヘキサフルオロアセトンから選ばれる少なくとも１種を導入し、
且つ前記２種類の触媒体として、ニッケルを含有する第１の触媒体と、タングステン、タンタル、モリブデン、イリジウム、レニウムから選択される少なくとも１種を含有する第２の触媒体とを用い、
フッ素を主骨格に含む共重合体の薄膜を形成することを特徴とする請求項１８から２０のいずれか１項記載の薄膜堆積方法。
【請求項２３】
第１の原料ガスとして１，３，５−トリオキサン、トリエチルアミン、ｔ−ブチルパーオキサイドから選ばれる少なくとも１種を導入するとともに、第２の原料ガスとして水素及びアンモニアから選ばれる少なくとも１種を導入し、
且つ前記２種類の触媒体として、ニッケルを含有する第１の触媒体と、タングステン、タンタル、モリブデン、イリジウム、レニウムから選択される少なくとも１種を含有する第２の触媒体とを用い、
ポリオキシメチレンまたはポリグリシジルメタクリレートの薄膜を形成することを特徴とする請求項１８から２０のいずれか１項記載の薄膜堆積方法。
【請求項２４】
前記２種類以上の原料ガスをシャワーヘッドの細孔を通じて放出するとともに、前記シャワーヘッドの細孔部分に形成された前記２種類以上の触媒体により原料ガスを接触分解することを特徴とする請求項１７から２３のいずれか１項記載の薄膜堆積方法。
【請求項２５】
構成材料が異なる少なくとも２種類の触媒体を同一空間に設置するとともに、当該空間に２種類以上の原料ガスを混合して導入し、
前記構成材料が異なる少なくとも２種類の触媒体により、それぞれ互いに異なる原料ガスの分解を選択的に行い、これにより生成する分解種により基板上に堆積形成されたことを特徴とする化合物薄膜。
【請求項２６】
請求項１から１６のいずれか１項記載の薄膜堆積装置を用いて堆積形成されたことを特徴とする請求項２５記載の化合物薄膜。
【発明の詳細な説明】
【技術分野】
【０００１】
本発明は、例えば半導体デバイスや食品包装、機械部品、繊維、一般有機基材等のコート膜として利用可能な高機能薄膜等を効率的に成膜可能とする薄膜堆積装置、薄膜形成方法に関するものであり、さらにはこれらを利用して形成される化合物薄膜に関する。特に、加熱した触媒体と原料ガスとの接触分解反応により薄膜を低温で堆積させる触媒化学気相堆積法の改良に関する。
【背景技術】
【０００２】
触媒化学気相堆積法（Catalytic Chemical Vapor Deposition 法：Cat-CVD法）は、加熱した触媒体に原料ガスを接触させることで分解種を生成し、薄膜を堆積させる化学気相堆積方法であり、プラズマを用いないで薄膜を低温で成膜できること、プラズマによる基板への損傷を与えることなく原料ガスの分解種を堆積できること等の利点を有する薄膜堆積方法として知られている。この方法は、原料ガスの利用効率が高く、薄膜を高速で堆積でき、堆積領域の大面積化も可能であるので、太陽電池や液晶ディスプレイ用薄膜トランジスタ等の大面積デバイスの形成法として期待されている。また、さらにプラズマ損傷がないことから表面の脆弱な化合物半導体用の薄膜形成法として実用化されつつある。
【０００３】
例えば、この方法により、シラン（ＳｉＨ４）ガスを原料ガスとし、１６００℃以上に加熱されたタングステン（Ｗ）線を触媒体とすることで、アモルファスシリコン（ａ−Ｓｉ）膜を成膜することが可能である。同様に、ＳｉＨ４にアンモニア（ＮＨ３）を混合したものを原料ガスとし、同じくＷを触媒体として窒化シリコン（ＳｉＮｘ）膜を成膜することが可能であり、さらには、トリメチルアルミニウム（ＴＭＡ：Tri-Methyl-Aluminium）と酸素（Ｏ２）の混合ガスを原料ガスとし、イリジウム（Ｉｒ）を触媒体とすることで、酸化アルミニウム（Ａｌ２Ｏ３）を成膜することができることも知られている。
【０００４】
あるいは、前記のような無機薄膜に限らず、有機薄膜の成膜も検討されている。例えば、ヘキサフルオロプロピレンオキシド（ＨＦＰＯ：Hexa-Fluoro-Propylene-Oxide）を原料ガスとし、５００℃前後に加熱されたニクロム（ＮｉＣｒ）線を触媒体とすることで、ポリテトラフルオロエチレン（ＰＴＦＥ）膜を形成することができることが知られている。
【０００５】
ところで、従来の触媒化学気相堆積法では、複数種類の原料ガスを用いる場合でも、１種類の触媒体でこれら複数の原料ガスを分解するのが一般的であり、したがって、単一の触媒体を複数の原料ガスの分解に共用することになる。そのため、原料ガスの種類によっては、全ての原料ガスを効率的に分解することができず、薄膜堆積に支障をきたすという問題が生じている。例えば、ＳｉＨ４とＮＨ３との混合ガスをＷ触媒体により接触分解する場合には、ＳｉＨ４がＮＨ３の分解に対して触媒毒として働き、ＮＨ３の分解効率をそれが単独で存在する場合に較べ１／１０程度にも低下させるという問題がある。
【０００６】
そこで、このような問題を解決するため、複数の原料ガスを導入するに際して、各原料ガスの導入経路を空間的に分離することが提案されている（例えば、特許文献１等を参照）。特許文献１記載の発明では、シランガスとアンモニアガスの導入口手段を別々に設けるとともに、各導入口手段の導入口毎に発熱体（触媒体に相当する。）を配置し、これによってシラン及びアンモニアが熱分解され活性種が生成するようにしている。
【特許文献１】特開２００４−２１１１６０号公報
【発明の開示】
【発明が解決しようとする課題】
【０００７】
しかしながら、前記特許文献１記載の発明のように、複数の原料ガスに対してそれぞれ導入口手段を設置し、分離した空間から個別に原料ガスを導入する構造を採用したとしても、実際には分離した空間から十分な量の分解種を導出するのは困難である。例えば、特許文献１記載の発明では、各導入口手段の導入口にそれぞれ発熱体を設置しているが、基本的にはこれら発熱体は同一の発熱体である。特許文献１記載の発明では、各発熱体の温度を変えることにより各原料ガスに対する分解効率を最適化しようとしているが、温度制御だけで様々な種類の原料ガスに対応することは難しく、十分に分解効率を向上することができない可能性が高い。また、分離が不完全になれば結局双方のガスが漏れあってしまい、現実的には前記触媒毒による分解効率の低下を完全に回避することは難しく、全ての原料ガスの効率的な分解を実現することは困難である。
【０００８】
本発明は、このような従来の実情に鑑みて提案されたものであり、複数種類の原料ガスを用いて薄膜を堆積する場合において、各原料ガスを効率的に分解することが可能で、効率的な薄膜堆積を実現することが可能な薄膜堆積装置及び薄膜堆積方法を提供することを目的とする。また、本発明は、各原料ガスに対する触媒体を最適化することにより、様々な種類の原料ガスの組み合わせによる薄膜堆積を実現することが可能で、あらゆる種類の薄膜を良質に形成することが可能な薄膜堆積装置及び薄膜堆積方法を提供することを目的とする。
【課題を解決するための手段】
【０００９】
前述の目的を達成するために、本発明に係る薄膜堆積装置は、原料ガスを触媒体で接触分解して生成した分解種により基板上に薄膜を堆積させる薄膜堆積装置であって、２種類以上の原料ガスを導入する原料ガス導入機構と、構成材料が異なる少なくとも２種類の触媒体とを備え、前記少なくとも２種類の触媒体が同一空間に設置されるとともに、当該空間に前記２種類以上の原料ガスが混合して導入され、前記少なくとも２種類の触媒体は、それぞれ互いに異なる原料ガスの分解を選択的に行うことを特徴とする。
【００１０】
また、本発明に係る薄膜堆積方法は、原料ガスを触媒体で接触分解して生成した分解種により基板上に薄膜を堆積させる薄膜堆積方法であって、構成材料が異なる少なくとも２種類の触媒体を同一空間に設置するとともに、当該空間に２種類以上の原料ガスを混合して導入し、前記構成材料が異なる少なくとも２種類の触媒体により、それぞれ互いに異なる原料ガスの分解を選択的に行い、これにより生成する分解種により基板上に化合物薄膜を堆積形成することを特徴とする。
【００１１】
本発明においては、前記の通り、２種類以上の原料ガスを用いて薄膜を形成する際に、構成材料が異なる少なくとも２種類の触媒体を用いる。例えば、２種類の原料ガスを用いる場合に、構成材料が異なる２種類の触媒体を用いる。これにより、各原料ガスにとって最適な触媒体材料及び触媒体温度の選定が可能となり、各原料ガスが効率的に接触分解される。
【００１２】
例えば、原料ガスＡは触媒体Ｘとの反応により効果的に分解されるが触媒体Ｙでの分解効率が低く、逆に、原料ガスＢは触媒体Ｘでは効率良く分解できないが触媒体Ｙとの反応により効果的に分解されるような場合、触媒体Ｘ，Ｙを併用すれば、いずれの原料ガスＡ，Ｂも効果的に分解されることになる。このとき、例えば原料ガスＡは触媒体Ｙに対してはほとんど解離吸着せず、一方原料ガスＢは触媒体Ｘに対してほとんど解離吸着しない。すなわち、原料ガスＡが触媒体Ｙに対する触媒毒となることはなく、原料ガスＢが触媒体Ｘに対する触媒毒となることもない。したがって、原料ガスＡと原料ガスＢの導入に際して、空間分離しなくとも分解効率が触媒毒によって低下することはない。
【００１３】
従来技術は、原料ガスの一つが他の原料ガスの分解を妨げる等の問題や、空間的に分離するとの手法が実際は効果的ではないとの問題を抱えているが、本発明では、前記構成によりこれらの問題がいずれも解消される。
【発明の効果】
【００１４】
本発明によれば、複数種類の原料ガスを用いて薄膜を堆積する場合において、各原料ガスを効率的に分解することが可能で、効率的な薄膜堆積を実現することが可能である。また、各原料ガスの導入に際して、これらを空間的に分離する必要がないので、装置構成を簡略化することができる。さらに、各原料ガスに対して触媒体を最適化することが可能であるので、様々な種類の原料ガスの組み合わせによる薄膜堆積を実現することが可能で、あらゆる種類の薄膜を良質に形成することが可能である。
【発明を実施するための最良の形態】
【００１５】
以下、本発明を適用した薄膜堆積装置及び薄膜堆積方法、さらにはそれにより形成される化合物薄膜について、詳細に説明する。
【００１６】
先ず、触媒化学気相堆積法により薄膜の堆積を行う薄膜堆積装置の基本構造について説明する。触媒化学気相堆積法により薄膜の堆積を行う薄膜堆積装置は、例えば図１に示すように、成膜空間を構成する減圧チャンバ１と、薄膜が堆積形成される基板２を載置する基板ホルダ３と、原料ガスを供給するシャワーヘッド４と、供給された原料ガスと接触しこれを分解する触媒体ユニット５とから構成されている。
【００１７】
本例の場合、赤外線サーモメータ６を備えた減圧チャンバ１内において、基板ホルダ３が底部近傍に上下動可能に配置されるとともに、当該基板ホルダ３の近傍に触媒体５を設置した構造を有している。前記基板ホルダ３は、基板（ウエハ）２をセッティングする際には下降し、ロボット等により搬送された基板２が載置される。基板２をセッティングした後、前記基板ホルダ３は上昇し、基板２を前記触媒体ユニット５に接近させる。また、前記シャワーヘッド４は、前記基板ホルダ３上の基板２と対向する形で設置されており、したがってシャワーヘッド４と基板２の間の空間に前記触媒体ユニット５が配置された構造を有し、シャワーヘッド４から供給される原料ガスは、前記触媒体ユニット５の枠体７に張り渡された触媒体ワイヤ８と接触して分解された後、前記基板２上に到達することになる。
【００１８】
本発明においては、前記構造の薄膜堆積装置において、シャワーヘッド４から複数種類原料ガスを導入するとともに、これら複数種類の原料ガスに対応して構成材料が異なる少なくとも２種類の触媒体を用いてこれら複数の原料ガスを接触分解することが大きな特徴である。
【００１９】
例えば、前記シャワーヘッド４から２種類の原料ガスを導入する薄膜堆積装置においては、構成材料が異なる２種類の触媒体ワイヤを備えた触媒体ユニット５を配置する。図２は、構成材料が異なる２種類の触媒体ワイヤを備えた触媒体ユニット５の一例を示すものであり、本例の場合、第１の触媒体材料からなる触媒体ワイヤ８Ｘと、第２の触媒体材料からなる触媒体ワイヤ８Ｙとが枠体７に交互に張り渡されている。このような２種類の触媒体ワイヤ８Ｘ，８Ｙを備えた触媒体ユニット５を前記触媒体ユニットとして用いれば、２種類の原料ガスをこれら２種類の触媒体ワイヤ８Ｘ，８Ｙで接触分解することが可能である。
【００２０】
あるいは、図３に示すように、２種類の触媒体ワイヤ８Ｘ，８Ｙをそれぞれ張り渡した２種類の触媒体ユニット５Ａ，５Ｂを重ねて配置するようにしてもよい。この場合にも、２種類の原料ガスは、これら触媒体ユニット５Ａ，５Ｂによって順次接触分解される。
【００２１】
前述のように、２種類の原料ガスを導入する薄膜堆積装置において、構成材料が異なる２種類の触媒体ワイヤ８Ｘ，８Ｙを設置する場合、各触媒体ワイヤ８Ｘ，８Ｙの構成材料は任意に選択することができるが、これら触媒体ワイヤ８Ｘ，８Ｙには、互いに異なる原料ガスの分解を選択的に行い得るような構成材料を選択する必要がある。例えば、触媒体として触媒体ワイヤ８Ｘ及び触媒体ワイヤ８Ｙを備えるとともに、原料ガスとして第１の原料ガスＡ及び第２の原料ガスＢが導入される場合、前記第１の原料ガスＡの分解は触媒体ワイヤ８Ｘが選択的に行い、第２の原料ガスＢの分解は触媒体ワイヤ８Ｙが選択的に行うようにそれぞれの構成材料を選択する。この場合、触媒体ワイヤ８Ｘによる第１の原料ガスＡの分解効率は、触媒体ワイヤ８Ｘによる第２の原料ガスＢの分解効率の２倍以上であることが好ましく、触媒体ワイヤ８Ｙによる第２の原料ガスＢの分解効率は、触媒体ワイヤ８Ｙによる第１の原料ガスＡの分解効率の２倍以上であることが好ましい。
【００２２】
なお、前記触媒体ワイヤ８Ｘ，８Ｙの原料ガス分解における選択性は、同一条件での薄膜の堆積速度から判断することが可能である。例えば、触媒体ワイヤ８Ｘのみを用いて原料ガスＡ，Ｂの分解反応による薄膜堆積を行い、さらに触媒体ワイヤ８Ｙのみを用いて原料ガスＡ，Ｂの分解反応による薄膜堆積を行う。この時の薄膜堆積速度をそれぞれＳ１，Ｓ２とする。次いで、触媒体８Ｘ，８Ｙを用いて原料ガスＡ，Ｂの分解反応による薄膜堆積を行い、この時の薄膜堆積速度をＳ３とする。２種類の触媒体ワイヤ８Ｘ，８Ｙを用いた場合の薄膜堆積速度Ｓ３がいずれか一方の触媒体ワイヤを用いて薄膜堆積を行った場合の薄膜堆積速度Ｓ１，Ｓ２よりも大きければ、前記選択性があるものと判断する。また、前記薄膜堆積速度Ｓ３が前記薄膜堆積速度Ｓ１，Ｓ２の２倍以上であれば、２倍以上の選択性（触媒体ワイヤ８Ｘによる第１の原料ガスＡの分解効率が、触媒体ワイヤ８Ｘによる第２の原料ガスＢの分解効率の２倍以上であり、触媒体ワイヤ８Ｙによる第２の原料ガスＢの分解効率が、触媒体ワイヤ８Ｙによる第１の原料ガスＡの分解効率の２倍以上である。）を有するものとする。
【００２３】
前記触媒体ワイヤ８Ｘ，８Ｙの具体的な構成材料としては、例えば、ニッケルを含有する触媒体材料や、白金を含有する触媒体材料、タングステン、タンタル、モリブデン、イリジウム、レニウムから選ばれる少なくとも１種を含有する触媒体材料等を使用することが可能である。具体的には、ニッケルを含有する触媒体材料としては、ニッケル、ニクロム、インコネル等を挙げることができ、白金を含有する触媒体材料としては、白金、白金パラジウム、白金イリジウム、白金ロジウム等を挙げることができる。これらの中から、導入する原料ガスの種類に応じて、最適な触媒体材料（すなわち各原料ガスを効果的に分解できる触媒体材料）を２種類選択し、これらを組み合わせて用いればよい。例えば、ニッケルを含有する第１の触媒体と、タングステン、タンタル、モリブデン、イリジウム、レニウムから選択される少なくとも１種を含有する第２の触媒体の組み合わせや、白金を含有する第１の触媒体と、タングステン、タンタル、モリブデン、イリジウム、レニウムから選択される少なくとも１種を含有する第２の触媒体の組み合わせ等が好適である。
【００２４】
これら触媒体材料の中から各原料ガスに最適な触媒体材料を選択し、前記触媒体ワイヤ８Ｘ，８Ｙに用いればよい。なお、触媒体材料は２種類に限られるものではなく、例えば３種類以上の原料ガスを用いる場合には、これに対応して３種類以上の触媒体材料を選択することも可能である。具体的には、３種類の原料ガスを導入する場合に、構成材料の異なる３種類の触媒体ワイヤ８Ｘ，８Ｙ，８Ｚを用いる。４種類の原料ガスを導入する場合に、構成材料の異なる４種類の触媒体ワイヤ８Ｘ，８Ｙ，８Ｚ，８Ｗを用いる。
【００２５】
なお、前記のように各原料ガスに対応して触媒体材料を選定するのが理想的であるが、例えば３種類以上の原料ガスを用いる場合に、一部原料ガスにおいて触媒体を共用することも可能である。例えば、３種類の原料ガスＡ，Ｂ，Ｃを導入する場合、構成材料の異なる２種類の触媒体ワイヤ８Ｘ，８Ｙを用い、触媒体ワイヤ８Ｘで原料ガスＡ，Ｂを分解し、触媒体ワイヤＹで原料ガスＣを分解するようにすることが可能である。
【００２６】
以上が、本発明を適用した薄膜堆積装置の構成であるが、本発明装置の構成が前記構成に限定されるものではなく、本発明の要旨を逸脱しない範囲で種々の変更が可能であることは言うまでもない。例えば、前記薄膜堆積装置では、触媒体として触媒体ワイヤを備えた触媒体ユニットを設置するようにしたが、シャワーヘッドに触媒体を組み込むことも可能である。
【００２７】
図４は、触媒体を組み込んだシャワーヘッドを用いた薄膜堆積装置の概略図である。この薄膜堆積装置は、減圧チャンバ１１の中に基板ホルダ１２、減圧チャンバ１１内部に一端を開口する多数の孔１７ａを有するシャワーヘッド１５、処理済ガスを排気する排気口１４、及びシャワーヘッド１５に原料ガスを供給する原料ガス供給手段である配管（図示せず）を備えたものである。基板ホルダ１２上には試料基板１３が置かれ、加熱・冷却機構を備えた基板ホルダ１２により最適温度に保たれる。シャワーヘッド１５の内部は、原料ガスがシャワーヘッド１５内で均一に分布し、これによりガスがシャワーヘッド１５から均一に放出されるように、例えば拡散板１６等が取り付けられ、そのシャワーヘッド１５からの原料ガスの放出口である孔には、筒状の触媒体が取り付けられているが、本発明の場合、触媒体として構成材料が異なる２種類の触媒体１７Ｘ，１７Ｙが取り付けられている。
【００２８】
このため、このシャワーヘッド１５の孔１７ａからは、例えば２種類の原料ガスがそれぞれ前記触媒体１７Ｘ，１７Ｙで接触分解された分解種が減圧チャンバ１１内へ矢印で示すガス流となって放出される。また、シャワーヘッド１５の原料ガスが通過した後に放出される側の面、つまりシャワーヘッド１５の外壁下面側において、前記細孔以外の部分が石英、テフロン（登録商標）等のラジカル又は分解種との反応を起こし難い材料からなる保護材１８が取り付けられており、分解種の密度をそれらが外壁下面と衝突することにより低下させないようにしている。この保護材１８としては、前記細孔以外の部分の全域に配することも可能である。
【００２９】
図５は、前記シャワーヘッド１５の内部、特に筒状の触媒体周辺の詳しい断面図である。この図５は、図４における筒状の触媒体１７Ｘ，１７Ｙ部分のみを拡大して示すものである。触媒体１７Ｘ，１７Ｙは、前記の通り、２種類の原料ガスに対応してそれぞれ最適な触媒体材料により形成され、シャワーヘッド１５に多数形成された孔１７ａの内壁を被覆するような筒状体として形成されている。筒状体の形状は、多角形状、円筒状等、任意であるが、製作が容易であることから円筒状とすることが好ましい。触媒体１７Ｘ，１７Ｙは、ステンレス製の構造板２１との熱絶縁を図るためのタングステン製薄板２２と、同様な目的の下面のタングステン製薄板２５に挟まれて固定されている。下面の薄板２５は冷却液３２が内部に流せる冷却板２６により固定されている。これにより、シャワーヘッド１５の下面が加熱されてそこから輻射熱が試料基板１３の方向に放散されることを防いでいる。
【００３０】
なお、薄板２２，２５はタングステン以外に、所定の温度で溶融したり機械的強度が低下したり汚染物質を放出しない金属ならば基本的には任意の金属が使用でき、具体的にはモリブデン、タンタル、場合によってはステンレス等も使用できる。
【００３１】
また、孔１７ａや触媒体１７Ｘ，１７Ｙの寸法は、孔１７ａを通過するガスの流速を上昇させることにより他のガスがこの細孔近傍に近づくことを抑止し得る程度とすることが好ましい。具体的には、孔１７ａの内径は０．０１ｍｍ以上、３ｍｍ以下であることが好ましい。なお、孔１７ａの内壁は前記触媒体１７Ｘ，１７Ｙで被覆されているので、触媒体１７Ｘ，１７Ｙの内径を、ここでいう孔１７ａの内径とする。孔１７ａの内径を小さく抑えることで、孔１７ａを通過する原料ガスの流速を上げ、他のガスがその細孔１７ａへ近づくことを抑止し、触媒上の活性点を占有するいわゆる触媒毒となるガスの影響を避けて任意のガスの分解を効率良くなすことを可能にする効用が生じる。ただし、孔１７ａの内径が０．０１ｍｍ未満であると、孔１７ａ内部に触媒体１７Ｘ，１７Ｙを配置することが物理的に困難となるおそれがある。また、触媒体１７Ｘ，１７Ｙの内径と孔１７ａの長さとの比に関しては、孔１７ａの長さが触媒体１７Ｘ，１７Ｙの内径の２倍以上、１０００倍以下であることが好ましい。前記範囲とすることで、孔中を流れるガスの速度を適切なものとすることができる。ただし、孔１７ａの長さが前記内径の１０００倍以上とすると、例えば前記内径が１ｍｍである場合に孔１７ａの長さ（シャワーヘッド１５厚み）が１０００ｍｍ以上にもなり、現実的でない。
【００３２】
シャワーヘッド１５内の拡散板１６で均一化された、領域Ａにおける原料ガスの流れは、矢印に示すようなものであり、さらに加熱された筒状の触媒体１７Ｘ，１７Ｙの中を矢印に示すように流れ、加熱された触媒体１７Ｘ，１７Ｙ内壁との接触分解反応により分解種となり、矢印に示すように流れて領域Ｃの減圧チャンバ１１内に放出される。シャワーヘッド１５の下面には、放出された分解種が消滅しないように石英板２７が固定されている。この石英板２７は、図４の保護材１８に対応するものである。領域Ｂは筒状の触媒体１７Ｘ，１７Ｙが保持されている絶縁空間である。
【００３３】
前記構造のシャワーヘッド１５においては、上面の構造板２１等と下面の冷却板２６等との間に電源３１より電圧を印加し、筒状の触媒体１７Ｘ，１７Ｙを通じて電流を流す。電圧は電圧計２９により、電流は電流計３０により計測される。これにより、筒状の触媒体１７Ｘ，１７Ｙの長さ方向に電流が流れ、筒状の触媒体１７Ｘ，１７Ｙが通電加熱される。この時の触媒体の加熱温度は発生する分解種の密度を決定する第一の要因であり、したがって各触媒体１７Ｘ，１７Ｙ毎に最適化することが好ましい。このため、触媒体１７Ｘ，１７Ｙ毎に前記加熱機構を独立して設けることが好ましい。
【００３４】
通電加熱により触媒体１７Ｘ，１７Ｙを加熱することで、加熱領域が筒状の孔部分のみに限定される。この結果、筒状の触媒体１７Ｘ，１７Ｙの内面同士が相互に輻射熱を照射して加熱し合うので、輻射熱の放出方向に極端な異方性が生じ、基板への輻射熱を低減できるという効果も生じる。このことは、８０℃以下の低温で膜堆積を行う必要のある有機材料上への薄膜堆積には特に有効である。
【００３５】
前述のように、シャワーヘッド１５に触媒体１７Ｘ，１７Ｙを組み込む場合、原料ガス流路を空間的に分離し、各原料ガスの流路に対応して触媒体１７Ｘ，１７Ｙを設けるようにすることも可能である。図６は、複数ガスの分解を独立に行えるように工夫したシャワーヘッドの構造の概略を示したものである。なお、ここでは電源等の図示及び説明を省略しているが、複数の原料ガスに対応するような構造とされること以外は、図３乃至図５に示した構造を流用することができる。
【００３６】
図６のシャワーヘッド４１においては、原料ガス毎に独立した流路が内部に設けられており、その出口である孔も独立した構造となっている。図６に示すシャワーヘッド４１においては、Ａ，Ｂ２種類の原料ガスの使用が想定されている。原料ガスＡはシャワーヘッド４１内の流路４２の中を流れ、孔４３から流れ出る。一方、原料ガスＢは流路４４の中を流れ、孔４５から流れ出る。そして、各孔４３，４５には、それぞれ各原料ガスに対して最適な触媒４６Ｘ，４６Ｙが設けられており、これにより、２種類の原料ガスは独立に接触分解反応により分解されて減圧チャンバの中に放出される。
【００３７】
次に、前述の薄膜堆積装置を用いた薄膜堆積方法について説明する。図１に示す薄膜堆積装置を用いて化合物薄膜を形成する場合には、例えばシャワーヘッド４から２種類の原料ガスを導入するとともに、これら原料ガスを構成材料が異なる２種類の触媒体８Ｘ，８Ｙで接触分解する。
【００３８】
成膜する化合物薄膜は、無機化合物薄膜であってもよいし、有機化合物薄膜であってもよい。そして、前記シャワーヘッド４から導入する原料ガスは、成膜する化合物薄膜の種類に応じて選定すればよい。
【００３９】
導入可能な原料ガスを例示するならば、１，３，５−トリビニル−１，３，５−トリメチルシクロトリシロキサン、１，３，５，７−テトラメチルシクロトリシロキサン、１，１，３，３，５，５，−ヘキサメチルシクロトリシロキサン、１，３，５−トリエチル−１，３，５−トリメチルシクロトリシロキサン、ビニルアルキルシロキサン（例えば、１，３，５−トリメチル−１，３，５−トリビニルシクロトリシロキサン）、ビニルアルキルシラン、１，３，５，７−テトラビニル−１，３，５，７−テトラメチルシクロトリシロキサン、３−（Ｎ−アリルアミノ）プロピルトリメトキシシラン、アリルジクロロシラン、アリルジメトキシシラン、アリルジメチルシラン、アリルトリクロロシラン、アリルトリメトキシシラン、ビス（ジメチルアミノ）ビニルメチルシラン、パラ−（ｔ−ブチルジメチルシロキシ）スチレン、デカメチルシクロペンタシロキサン、ジエチルシラン、ジメチルエトキシシラン、ジメチルシラン、ジビニルテトラメチルシラン、１，３−ジビニルテトラメチルジシロキサン、エチルトリメトキシシラン、ヘキサメチルジシロキサン、１，１，３，３，５，５，−ヘキサメチルトリシロキサン、ヘキサビニルジシロキサン、メチルトリエトキシシラン、メチルトリメトキシシラン、メチルシラン、テトラエトキシシラン、テトラエチルシクロテトラシロキサン、テトラエチルシラン、テトラメトキシシラン、１，１，３，３−テトラメチルジシロキサン、テトラメチルシラン、テトラビニルシラン、トリメチルシラン、ビニルジメチルシラン、ビニルメチルビス（トリメチルシロキシ）シラン、３−ビニルヘプタメチルトリシロキサン、ビニルメチルジエトキシシラン、ビニルオキシトリメチルシラン、ビニルペンタメチルジシロキサン、ビニルテトラメチルジシロキサン、ビニルトリメトキシシラン、ビニルトリメチルシラン、Ｃ２Ｆ４、Ｃ３Ｆ８、ＣＦ３Ｈ、ＣＦ２Ｈ２、ＣＦ２Ｎ２、ＣＦ３ＣＯＣＦ３、ＣＦ２ＣｌＣＯＣＦ２Ｃｌ、ＣＦ２ＣｌＣＯＣＦＣｌ２、ＣＦ３ＣＯＯＨ、ジフルオロハロメタン（ＣＦ２Ｂｒ２、ＣＦ２ＨＢｒ、ＣＦ２ＨＣｌ、ＣＦ２Ｃｌ２、ＣＦ２ＦＣｌ等）、ジフルオロシクロプロパン（Ｃ３Ｆ６、Ｃ３Ｆ４Ｈ２、Ｃ３Ｆ２Ｃｌ４、Ｃ２Ｆ３Ｃｌ３、Ｃ３Ｆ４Ｃｌ２）、トリフルオロメチルフルオロフォスファン［（ＣＦ３）３ＰＦ３、（ＣＦ３）２ＰＦ３、（ＣＦ３）ＰＦ４］、トリフルオロメチルフォスフィノ化合物［（ＣＦ３）３Ｐ、（ＣＦ３）２Ｐ−−Ｐ（ＣＦ３）２、（ＣＦ３）２ＰＸ、ＣＦ３ＰＸ２（ただし、ＸはＦ、  Ｃｌ、またはＨである。）］等を挙げることができる。
【００４０】
以上は、主に無機化合物薄膜（シリコン系薄膜）を成膜するための原料ガス種であるが、本発明では有機化合物薄膜の成膜も可能である。この場合、使用する原料ガスとしては、ヘキサフルオロプロピレンオキサイド（第１の原料ガス）と水素及びアンモニアから選ばれる少なくとも１種（第２の原料ガス）の組み合わせや、ヘキサフルオロプロピレンオキサイド（第１の原料ガス）とジフルオロエチレン、テトラフルオロエチレン、ＣＦ２＝ＣＦ（ＣＦ２）ｎＣＯＯＲ（ただし、式中のｎは任意の整数であり、Ｒはアルキル基を表す。）、フッ化ビニリデン、ヘキサフルオロイソブテン、ヘキサフルオロアセトンから選ばれる少なくとも１種（第２の原料ガス）の組み合わせ、さらには１，３，５−トリオキサン、トリエチルアミン、ｔ−ブチルパーオキサイドから選ばれる少なくとも１種（第１の原料ガス）と水素及びアンモニアから選ばれる少なくとも１種（第２の原料ガス）の組み合わせ等を例示することができる。これら原料ガスの組み合わせにより、ポリテトラフルオロエチレン（１番目の組み合わせ）や、フッ素を主骨格に含む共重合体の薄膜（２番目の組み合わせ）、ポリオキシメチレンまたはポリグリシジルメタクリレートの薄膜（３番目の組み合わせ）が成膜される。
【００４１】
前記原料ガスを使用する場合、原料ガスに応じて触媒体を選択することが重要であり、例えば、第１の原料ガスとしてヘキサフルオロプロピレンオキサイドを導入するとともに、第２の原料ガスとして水素及びアンモニアから選ばれる少なくとも１種を導入し、ポリテトラフルオロエチレンの薄膜を堆積させる場合には、前記２種類の触媒体として、ニッケルを含有する第１の触媒体と、タングステン、タンタル、モリブデン、イリジウム、レニウムから選択される少なくとも１種を含有する第２の触媒体との組み合わせとするのが良い。同様に、第１の原料ガスとしてヘキサフルオロプロピレンオキサイドを導入するとともに、第２の原料ガスとしてジフルオロエチレン、テトラフルオロエチレン、ＣＦ２＝ＣＦ（ＣＦ２）ｎＣＯＯＲ（ただし、式中のｎは任意の整数であり、Ｒはアルキル基を表す。）、フッ化ビニリデン、ヘキサフルオロイソブテン、ヘキサフルオロアセトンから選ばれる少なくとも１種を導入し、フッ素を主骨格に含む共重合体の薄膜を堆積させる場合にも、ニッケルを含有する第１の触媒体と、タングステン、タンタル、モリブデン、イリジウム、レニウムから選択される少なくとも１種を含有する第２の触媒体の組み合わせが好適である。第１の原料ガスとして１，３，５−トリオキサン、トリエチルアミン、ｔ−ブチルパーオキサイドから選ばれる少なくとも１種を導入するとともに、第２の原料ガスとして水素及びアンモニアから選ばれる少なくとも１種を導入し、ポリオキシメチレンまたはポリグリシジルメタクリレートの薄膜を堆積させる場合にも、ニッケルを含有する第１の触媒体と、タングステン、タンタル、モリブデン、イリジウム、レニウムから選択される少なくとも１種を含有する第２の触媒体の組み合わせが好適である。
【００４２】
前記の組み合わせで原料ガスをシャワーヘッド４から導入すると、各原料ガスがそれぞれを分解するのに最適な触媒体によって接触分解される。例えば、前記ポリテトラフルオロエチレン薄膜を成膜する場合、第１の原料ガスであるヘキサフルオロプロピレンオキサイドは、ニッケルを含有する第１の触媒体により接触分解され、第２の原料ガスである水素やアンモニアは、タングステン、タンタル、モリブデン、イリジウム、レニウムから選択される少なくとも１種を含有する第２の触媒体により分解される。
【００４３】
触媒体ユニットを通過することで前記接触分解により生成した分解種は、基板２上に到達し、所定の化合物薄膜（例えばポリテトラフルオロエチレン薄膜）を形成する。成膜されるポリテトラフルオロエチレン薄膜は、表面性等に優れた良質な薄膜である。
【実施例】
【００４４】
以下、本発明の実施例について、具体的な実験結果を基に説明する。
【００４５】
触媒体の種類による原料ガス分解能の検証
触媒体としてニクロム（ＮｉＣｒ）、インコネル６００、ニッケル（Ｎｉ）、タングステン（Ｗ）、２％トリエテッドタングステン各材料を触媒体とし、ヘキサフルオロプロピレンオキサイド（以下、ＨＦＰＯと称する。）ガスを原料ガスとしてポリテトラフルオロエチレン（以下、ＰＴＦＥとい称する。）膜をシリコン基板上に室温で堆積することを試みた。図７は、堆積を試みた試料の赤外吸収スペクトルを測定した結果を示すものである。触媒体温度はほぼ８００℃前後としている。この図７において、赤外吸収のピークが小さいか見られない試料は、シリコン基板上にＰＴＦＥ膜がほとんど堆積していないことを示している。すなわち、図７は、ＨＦＰＯ原料ガスを８００℃程度の触媒体温度で分解できる触媒体材料が限られていること、及び分解できる触媒体材料は全てＮｉ成分を含む材料であることを示している（インコネルはＮｉを含む。）。例えば、ＮｉＣｒ線を用いてＰＴＦＥ膜は形成できるが、Ｗ線を用いたのではＨＦＰＯからＰＴＦＥ膜を作れない。また、別の実験によれば、Ｗ触媒体では１８００℃まで触媒体温度を上げてもＰＴＦＥ膜は形成できなかった。この実験結果は、ＰＴＦＥの製膜機構が単なる熱分解によるものではなく、触媒反応に基づくものであることを明確に示している。
【００４６】
一方、図８は、水素分子ガスを原料ガスとし、ＮｉＣｒとＷを触媒体とした時の、質量分析計で測定した水素原子シグナルの大きさを触媒体温度の関数として示したものである。水素原子の発生は、触媒体温度が９００℃を超えるとわずかに見られるようになり、１０００℃を超える特にＷ触媒体を用いた場合に顕著となる。
【００４７】
これら２つの図は、本発明に至る根幹的データを示すものである。ＰＴＦＥ膜形成の場合を例に取れば、ＨＦＰＯは８００℃のＮｉＣｒ線により分解するが、ＷはＨＦＰＯを触媒分解することができない。一方、Ｗ温度を１０００℃以上にすると水素分子は分解されて水素原子になるが、ＨＦＰＯはＷ上では分解されない。すなわち、ＨＦＰＯを原料ガスＡ、触媒体ＸをＮｉＣｒ線とし、水素分子ガスを原料Ｂ、触媒体ＹをＷとする系では、選択性はほぼ無限大倍で完全選択性を有し、それぞれの原料ガスに対応する触媒体がそれぞれ独立に分解反応に寄与し、薄膜形成が可能となるものと考えられる。
【００４８】
ＰＴＦＥ薄膜の堆積
ＨＦＰＯを原料ガスとし、８００℃のＮｉＣｒ線を単一の触媒体とする従来からの触媒化学気相堆積法、及びＮｉＣｒ線を８００℃、Ｗ線を１８００℃とし、原料ガスとしてＨＦＰＯと水素分子ガスを用いた本発明の触媒化学気相堆積法により、それぞれＰＴＦＥ膜を成膜した。成膜に際しては、図１に示す薄膜堆積装置を用いた。
【００４９】
図９（ａ）は、従来からの触媒化学気相堆積法により室温で形成されたＰＴＦＥ膜の表面の微細な凹凸を原子間力顕微鏡（ＡＦＭ）で観察した結果を示すものである。また、図９（ｂ）は、複数材料触媒体を用いた本発明の触媒化学気相堆積法により室温で形成されたＰＴＦＥ膜の表面を同様にＡＦＭで観察したものである。図９（ａ）にあった表面の細かな凹凸は、図９（ｂ）に示すように水素添加で消滅し、ＰＴＦＥ膜が表面平坦性が高く、均質な膜になったことを示している。これは、本発明によりＰＴＦＥ膜を成膜することの効用を示す一例である。
【図面の簡単な説明】
【００５０】
【図１】薄膜堆積装置の構成の一例を模式的に示す図である。
【図２】触媒体ユニットの一例を示す概略平面図である。
【図３】触媒体ユニットの他の例を示す概略斜視図である。
【図４】シャワーヘッドに触媒体を組み込んだ薄膜堆積装置の一例を模式的に示す図である。
【図５】シャワーヘッドを一部拡大して示す概略断面図である。
【図６】原料ガスＡ，Ｂの流路を空間的に分離したシャワーヘッドの例を模式的に示す断面図である。
【図７】触媒体材料相違による試料の吸収スペクトルの相違を示す図である。
【図８】触媒体温度と質量分析計で測定された水素原子シグナルの大きさの関係を示す特性図である。
【図９】成膜されたＰＴＦＥ膜の表面のＡＦＭ像であり、（ａ）は従来法により成膜されたＰＴＦＥ膜のＡＦＭ像、（ｂ）は本発明法により成膜されたＰＴＦＥ膜のＡＦＭ像である。
【符号の説明】
【００５１】
１，１１  減圧チャンバ、２  基板、３，１２  基板ホルダ、４，１５  シャワーヘッド、５  触媒体ユニット、６  赤外線サーモメータ、７  枠体、８，８Ｘ，８Ｙ  触媒体ワイヤ、１７Ｘ，１７Ｙ，４６Ｘ，４６Ｙ  触媒体
【図１】
2007092166.tif 000003
【図２】
2007092166.tif 000004
【図３】
2007092166.tif 000005
【図４】
2007092166.tif 000006
【図５】
2007092166.tif 000007
【図６】
2007092166.tif 000008
【図７】
2007092166.tif 000009
【図８】
2007092166.tif 000010
【図９】
2007092166.tif 000011